(57)【特許請求の範囲】
【請求項１】
断面形状が異なる複数のポリエステルマルチフィラメント糸条を構成糸とする多層構造編地よりなり、該多層構造編地の一面（Ａ面）が、繊維表面の長手方向に沿って延びる複数の凹溝を持つフィラメントを少なくとも３０重量％以上含む糸条から構成され、該多層構造編地の他の一面（Ｂ面）が繊維表面の長手方向に沿って延びる凹溝を持たないフィラメントから構成され、かつ、該多層構造編地の一面（Ａ面）の他の一面（Ｂ面）に対する吸水保水率比が２倍以上、吸水拡散面積比が２倍以上、かつ該多層構造編地の破裂強さが２kg／cm２以上、密度が２０〜５０ウェル／インチおよび２８〜８２コース／インチ、目付が６０〜１９０ｇ／ｍ２であることを特徴とするポリエステル製裏地。
【請求項２】
該多層構造編地の他の一面（Ｂ面）を複数の凸部が分散する凹凸表面に形成してなる請求項１に記載のポリエステル製裏地。
【請求項３】
該複数の凹溝を持つフィラメントが、Ｈ型、Ｉ型、Ｘ型およびＹ型から選ばれた少なくとも１種の断面形状を有するものである請求項１または２に記載のポリエステル製裏地。
【発明の詳細な説明】
【０００１】
【発明の属する技術分野】
本発明は、優れた汗処理性のあるポリエステル製裏地に関する。さらに詳しくは、一般衣料用裏地、学衣用裏地、スポーツウエア用裏地などに好適に使用できるポリエステル製裏地に関する。
【０００２】
【従来の技術】
一般に、裏地は、衣服の肌側に近く、または肌に直接接触するようにして衣服に縫製されるが、特に肌に直接接触する状況では、肌から発汗する汗を連続的に吸収し、速やかに放出することが快適な着用のために要求される。また頻繁に洗濯が行われるため優れたウオッシュアンドウエア性を有することも裏地の重要な条件になっている。
【０００３】
一般的なポリエステル繊維１００％の裏地はウオッシュアンドウエア性には優れているものの、吸湿、吸水性が天然繊維と比較して著しく劣り、発汗時に汗をほとんど吸わず、汗濡れによってベタツキ感を招くという問題があった。
【０００４】
この欠点を解消するために吸湿性裏地について、特公昭６０−４７５号公報、実公昭６０−４０６１２号公報、あるいは特開昭６０−２１５８３５公報に記載されているように平衡水分率の高い繊維との混繊、合撚、引揃えを行う方法や、特開９−２４１９４０号公報にあるように吸放湿パラメーターの良好なポリエステル繊維を利用する方法が開示されている。しかし、これらの方法によると不感蒸泄領域の発汗では十分な快適性が得られるものの、液相領域の発汗では吸い取った汗の移動、蒸散が遅れるため、汗濡れにより不快感を招く問題がある。
【０００５】
また一方で、木綿、ウールなどの天然繊維１００％の裏地は、吸湿性、吸水性、保水性に優れていて汗を良く吸い取るものの、いったん吸い取った汗を容易に蒸散させないため速乾性に劣り、さらに洗濯後の乾燥に長時間を要するためウオッシュアンドウエア性に劣るという欠点がある。また、合成繊維裏地に比べ機械強度、耐薬品性、発色性にも劣るという問題を持っている。
【０００６】
また、セルロース系やナイロンなどの合成繊維裏地は、ウオッシュアンドウエア性を持ち、さらに吸湿性もポリエステル繊維より大きいため不感蒸泄発汗領域ではポリエステル製裏地より良好だが、やはり水と接触した場合の吸水速度は遅く、移動も不十分であるため、発汗時には吸水、透水が追いつかず、ベタツキによる不快感を招くという問題があった。
【０００７】
【発明が解決しようとする課題】
本発明の目的は、前記した従来技術の問題点を克服し、ポリエステル製裏地でありながら優れた汗処理性とソフトな風合いを有し、かつウオッシュアンドウエア性を兼ね備えた着用感の快適なポリエステル製裏地を提供することにある。
【０００８】
【課題を解決するための手段】
本発明は、前記課題を解決するため、以下の構成を有する。
【０００９】
すなわち、断面形状が異なる複数のポリエステルマルチフィラメント糸条を構成糸とする多層構造編地よりなり、該多層構造編地の一面（Ａ面）が、繊維表面の長手方向に沿って延びる複数の凹溝を持つフィラメントを少なくとも３０重量％以上含む糸条から構成され、該多層構造編地の他の一面（Ｂ面）が繊維表面の長手方向に沿って延びる凹溝を持たないフィラメントから構成され、かつ、該多層構造編地の一面（Ａ面）の他の一面（Ｂ面）に対する吸水保水率比が２倍以上、吸水拡散面積比が２倍以上、かつ該多層構造編地の破裂強さが２kg／cm２以上、密度が２０〜５０ウェル／インチおよび２８〜８２コース／インチ、目付が６０〜１９０ｇ／ｍ２であることを特徴とするポリエステル製裏地である。
【００１０】
【発明の実施の形態】
本発明のポリエステル製裏地は、断面形状が異なる複数のポリエステルマルチフィラメント糸条を構成糸とする少なくとも２層からなる多層構造編地よりなり、ある一面（Ａ面）の他の一面（Ｂ面）に対する吸水保水率比が２倍以上、さらに吸水拡散面積比が２倍以上とするものである。
【００１１】
吸水保水率比を２倍以上とすることで、Ｂ面（肌側）で吸い取った汗を多くＡ面に移動し、肌側の汗によるベタツキを押さえることができる。２倍に満たない場合はＢ面の汗を効率よくＡ面へ移動することができないためベタツキを生じ、不快感を感じることになる。吸水保水比率は、４倍以上であることが好ましく、６倍以上であることがより好ましく、９倍以上であることがさらに好ましい。
【００１２】
さらに、吸水拡散面積比を２倍以上にすることでＡ面で汗の拡散を促進させて乾燥速度を速めることができる。２倍に満たない場合吸収した汗を効率よく拡散できないため乾燥が遅れ、Ｂ面からの汗を移動することができず、ベタツキを生じ不快感を感じることになる。吸水拡散面積比は、４倍以上であることが好ましく、６倍以上であることがより好ましく、９倍以上であることがさらに好ましい。
【００１３】
上記のようにＡ面のＢ面に対する吸水保水率比と吸水拡散面積比を規定することにより、吸水・透水・乾燥を効率よく行うことができ、結果として連続して汗を吸い続けることが可能となる。
【００１４】
本発明において、吸水保水率比と吸水拡散面積比の値はそれぞれ２倍以上であるものとするが、同一比率である必要はなく、肌側のベタツキの軽減には吸水保水率比の大小が大きく影響し、速乾性には吸水拡散面積比の大小が大きく影響するものである。
【００１５】
本発明で用いる多層構造編地は、吸水保水率比が２倍以上、吸水拡散面積比が２倍以上となるものであれば、各層の構成・組織などが特に限定されるものではない。
【００１６】
具体的には、丸編地、経編地などを用いることができ、丸編地であればシングルジャージ、ダブルジャージなど、経編地であればシングルトリコット、ダブルトリコット、シングルラッセル、ダブルラッセルなどで構成することができる。なかでも裏地としての寸法安定性と適度な薄さを得る観点からはシングルトリコット地が好ましい。
【００１７】
また、編組織もＡ面とＢ面との少なくとも２層を有する多層構造をなす組織であれば特に限定されない。好ましくは、Ｂ面が平坦面であるよりも複数の凸部が分散した凹凸面形状になる組織にするとよい。このようにＢ面を凹凸面形状にすると着用時に凸部が肌と点接触するため液状の汗を発汗してもベタツキ感がなく、かつＢ面がＡ面よりも粗になるので毛細管現象によりＢ面からＡ面への汗の移動とＡ面での拡散がより効率的に行われるため、吸水・透水性および拡散・速乾性を向上することができるほか、Ｂ面の凹部にたまる空気が保温性効果を生み、快適な裏地として着用することができる。
【００１８】
さらにＢ面は起毛されていてもよい。Ｂ面を起毛することにより繊維拘束度が粗になるので毛細管現象によるＢ面からＡ面への汗の移動とＡ面での拡散がより効率的に行われるため、吸水・透水性および拡散・速乾性を向上することができ、さらに肌触りも優れた裏地とすることができる。
【００１９】
また、編組織をメッシュ構造にすることにより通気性を向上させることができ、春夏用の裏地としても好ましく適用できる。
【００２０】
このような吸水保水率比および吸水拡散面積比を有するＡ面とＢ面を有する多層構造編地とするために、断面形状の異なる複数のポリエステルマルチフィラメント糸条を用いる。
【００２１】
なかでも効果的な汗処理性を得る観点から、Ａ面には繊維表面の長手方向に沿って延びる複数の凹溝を持つマルチフィラメント糸条を用いて構成し、Ｂ面には繊維表面の長手方向に沿って延びる凹溝を持たないマルチフィラメント糸条を用いて構成することが好ましい。
【００２２】
具体的には、Ａ面を構成する糸条の断面形状として、文字もしくは記号などでモデル的に示すとＥ、Ｆ、Ｈ、Ｉ、Ｋ、Ｍ、Ｎ、Ｔ、Ｗ、Ｘ、Ｙ、Ｚ、＋型などが好ましく用いられる。なかでもＨ型やＩ型、Ｘ型、Ｙ型など図１（１）〜（４）の形状のものが好ましい。これらの断面形状は繊維の長手方向に延びる凹溝を持つため、単繊維自身で毛細管現象作用を有する断面形状である。一方、Ｂ面を構成する糸条の断面形状としては、図２（１）〜（４）に示すような丸型、三角型、五角型、八角型などの形状であることが好ましい。これらの断面形状は繊維の長手方向に延びる凹溝を持たないため、単繊維自身で毛細管現象作用を有していない断面形状である。
【００２３】
このようにＡ面を毛細管現象作用を持つ単繊維からなるマルチフィラメント糸条で構成し、Ｂ面を毛細管現象作用を持たない単繊維からなるマルチフィラメント糸条で構成することで、Ｂ面からＡ面への多層構造体としての毛細管現象による汗の移動をより効果的に行うことができる。本発明のポリエステル製編地は、Ａ面が衣服側、Ｂ面が肌側になるよう縫製して使用することが好ましい。また、毛細管現象による移動を十分行うために、Ａ面において凹溝を含んだフィラメントは３０重量％以上含むことが好ましく、５０重量％以上含むことがより好ましい。
【００２４】
本発明のポリエステル製裏地は、ポリエステルフィラメントを主な構成糸としていればよく、このほかポリアミド、ポリアクリルニトリル、ポリプロピレン等の従来から衣料用として使用されているものを混繊、交撚、混編などして混用してもよい。なかでもポリエステルフィラメントのみ使用することは、寸法安定性、強度、染色堅牢度の観点から好ましい。
【００２５】
また、制電性を有する繊維を構成糸の一部とすることも裏地のまとわりつきを防ぐ観点から好ましい。
【００２６】
また本発明で使用する糸条は、通常の延伸糸または捲縮加工糸でよいが、仮撚加工糸などの捲縮加工糸が好ましい。
【００２７】
構成糸の総繊度は、裏地としての風合い、厚みや製編性を考慮すると、３０〜７５デニールの範囲にあることが好ましい。
【００２８】
また、Ａ面を構成する糸の単繊維繊度は、抗ピリング性と抗スナッグ性を良好に保ちながら編地の風合いをよくすることから１〜５デニールであることが好ましい。一方、Ｂ面を構成する糸の単繊維繊度は、毛細管現象をより効果的にするため、Ａ面と同じ繊度か、それよりも太い繊度であることが好ましく、肌触りを良くする点から５デニール以下とすることがより好ましい。
【００２９】
本発明は、破裂強さが２kg／cm2以上の多層構造編地からなるものである。破裂強さが２kg／cm2未満の場合は裏地としての強度を保つことが困難となる。破裂強さは、２．５kg／cm2以上であることが好ましく、３kg／cm2以上であることがより好ましい。
【００３０】
また、多層構造編地の密度は２０〜５０ウェル／インチおよび２８〜８２コース／インチとする。密度が２０ウェル／インチおよび２８コース／インチ未満では裏地としての強度が低下し、かつ薄すぎるものになる。一方、密度が５０ウェル／インチおよび８２コース／インチを超えると編地の風合いが堅くなるほか、重量も増加するため裏地としては適さなくなり、さらに製編性も悪くなる。
【００３１】
さらに、多層構造編地の目付は６０〜１９０ｇ／ｍ2とする。裏地の目付が６０ｇ／ｍ2未満である場合には、はりのない裏地となり、また１９０ｇ／ｍ2以上である場合には裏地として重すぎ、かつ風合いが堅くなる。
【００３２】
本発明のポリエステル製裏地に染色加工工程で吸水加工を付与することにより、より優れた吸水・透水性が加算されて裏地としてより好ましく使用することができる。
【００３３】
本発明のポリエステル製裏地は、紳士用・婦人用・子供用衣服等への一般衣料用裏地、学衣用裏地、スポーツウエア用裏地などの裏地用途だけではなく、スレーキや肩パットのクルミとしても使用することができ、特に汗をかくような場面において肌で接触する部位に好適に使用できる。
【００３４】
【実施例】
以下、実施例及び比較例をあげて本発明を詳しく説明する。
【００３５】
なお、本発明中の各評価は以下の方法で求めたものである。
【００３６】
［吸水保水率比］
編地からサイズ１０cm×１０cmに切り出したサンプルを３枚用意する。ガラス板上に蒸留水１．０ccを滴下し、その上にサンプル１枚をＢ面が蒸留水に接するように載せ、６０秒間放置したのち別のガラス板上に移し、このサンプルの両面を同一サイズにカットした濾紙を２枚使用してサンドイッチ上に挟み、５ｇ／ｍ2の荷重下で６０秒間放置する。
【００３７】
その後吸水前後のサンプル重量の差から得たサンプルの保水重量と、Ａ面とＢ面に接した各々の濾紙の含水重量から、サンプルのＡ面とＢ面の保水率を算出する。この操作を残り２枚のサンプルについても同様に行い、３枚それぞれＡ面とＢ面の保水率の平均値より（Ａ面の保水率）／（Ｂ面の保水率）の値を吸水保水率比する。
【００３８】
［吸水拡散面積比］
編地からサイズ１０cm×１０cmに切り出したサンプルを３枚用意する。ガラス板上に市販のインクを２倍に水で希釈したインク液を０．１cc滴下し、その上にサンプル１枚をＢ面側がインク液に接するように載せ６０秒間放置したのち、別のガラス板に移す。ここでもＢ面側を下にして３分間放置する。
【００３９】
このようにして得たサンプルのＡ面とＢ面のインク液拡散面積をそれぞれ測定する。この操作を残り２枚のサンプルについても同様に行い、３枚それぞれ面でのインク拡散面積の平均値より（Ａ面の拡散面積）／（Ｂ面の拡散面積）の値を吸水拡散面積比とする。
【００４０】
［破裂強さ］
破裂強さは、ＪＩＳ  Ｌ  １０１８メリヤス試験方法 ６．１７破裂強さ Ａ法（ミューレン法）により測定する。
【００４１】
［着用感］
それぞれの編地を裏地として、Ｂ面を肌側に用いてスカートを作成し、着用した際の肌側であるＢ面の「ベタツキ感」および人工気象室での「着用快適感」の優劣をそれぞれ次の基準により評価した。
（１）肌側の「ベタツキ感」
◎：全く「ベタツキ」を感じない。
○：「ベタツキ」をほとんど感じない。
△：「ベタツキ」を若干感じる。
×：「ベタツキ」を感じる。
（２）人工気象室での「着用快適感」
○：着用して快適である。
×：着用して不快である。
（３）「総合評価」
○：裏地として優れている。
×：裏地として適していない。
【００４２】
［実施例１］
２８ゲージのシングルトリコット機を用い、図３のようなリバーシブル組織で、ある一面（Ａ面）の糸条ａに５０デニール３６フィラメントのＨ型断面仮撚加工糸、他の一面（Ｂ面）の糸条ｂに５０デニール３６フィラメントの丸形断面仮撚加工糸を用いて編成を行った。
【００４３】
その後、通常のポリエステル編地の染色加工条件に準じて、精錬、染色、吸水加工、仕上げセットを行い、目付７１ｇ／ｍ2、２９ウェル、４３コースである編地を得た。この編地は、Ａ面におけるＨ型断面糸の混率は１００重量％であり、かつ吸水保水率比は９．３倍、吸水拡散面積比は９．７倍、破裂強さは５．３kg／cm2であった。
【００４４】
この編地を裏地としてＢ面を肌に接するように用いてスカートを試作し、初夏の条件である２８℃×６５％ＲＨに設定した人工気象室で青年女性１０名により、トレッドミルを用いた８km／hrの軽いランニング実験を１５分間行ったところ表１に示す結果の通り肌側のベタツキ感が無く、優れた着用快適性を有していた。
【００４５】
［実施例２］
２８ゲージのシングルトリコット機を用い、柄出し装置による図５のようなメッシュ組織で、ある一面（Ａ面）の糸条ａに７５デニール３６フィラメントのＩ型断面延伸糸、他の一面（Ｂ面）の糸条ｂに７５デニール２４フィラメントの三角型断面仮撚加工糸を配して編成を行った。
【００４６】
得られた編地を実施例１と同一条件で染色加工を行い、目付７２ｇ／ｍ2、３２ウェル，４０コースの編地を得た。この編地は、Ａ面におけるＩ型断面糸の混率は１００重量％であり、吸水保水率比は１２．７倍、吸水拡散面積比は１５．８倍、破裂強さは６．７kg／cm2であった。
【００４７】
この編地を使用して実施例１と同様にスカートを試作しランニング実験を行ったところ、表１に示す評価結果の通り、肌側のベタツキもなく、通気性があり、着用快適感も良好であった。
【００４８】
［実施例３］
２８ゲージのシングルトリコット機を用いて、Ｂ面を柄出し装置による図４のようなストライプ状の凹凸形状にした編組織で、Ａ面の糸条ａに３０デニール２４フィラメントのＸ型断面のポリエステル延伸糸、他の一面（Ｂ面）の糸条ｂに３０デニール１２フィラメント丸型断面のポリエステル仮撚加工糸をそれぞれ配して編成した。
【００４９】
得られた編地を実施例１と同一条件で染色加工を行い、目付７１ｇ／ｍ2、４８ウェル、５９コースの編地を得た。この編地は、Ａ面におけるＸ型断面糸の混率は１００重量％であり、吸水保水率比は１８．３倍、吸水拡散面積比は１９．２倍、破裂強さは３．２kg／cm2であった。
【００５０】
この編地を使用して実施例１と同様にスカートを試作しランニング実験を行ったところ、表１に示す評価結果の通り、肌側のベタツキもなく、通気性があり、着用快適感も良好であった。
【００５１】
［実施例４］
２８ゲージの両面丸編機で、タック編の応用による図３に示すようなリバーシブル組織において、Ａ面の糸条ａに５０デニール３６フィラメントのＨ型断面のポリエステル仮撚加工糸、Ｂ面の糸条ｂに５０デニール２４フィラメント五角型断面のポリエステル仮撚加工糸をそれぞれ配して編成した。
【００５２】
得られた編地を実施例１と同一条件で染色加工を行い、目付１１８ｇ／ｍ2、３８ウェル、４６コースの編地を得た。この編地は、Ａ面におけるＨ型断面糸の混率は１００重量％であり、吸水保水率比は１０．８倍、吸水拡散面積比は１２．１倍、破裂強さは５．４kg／cm2であった。
【００５３】
この編地を使用して実施例１と同様にスカートを試作しランニング実験を行ったところ、表１に示す評価結果の通り、ベタツキが無く、優れた着用感を示した。
【００５４】
［実施例５］
２４ゲージの両面丸編機で、Ｂ面にタック編を応用した図５に示すようなドット状の凹凸を形成した２重リバーシブル組織において、Ａ面の糸条ａとして５本うち２本の割合で７５デニール２４フィラメントのＸ型断面のポリエステル仮撚加工糸、残り３本には７５デニール３６フィラメントの丸形断面延伸糸、Ｂ面の糸条ｂに７５デニール１８フィラメント丸型断面のポリエステル仮撚加工糸をそれぞれ配して編成した。
【００５５】
得られた編地を実施例１と同一条件で染色加工を行い、目付１３５ｇ／ｍ2、３６ウェル、４６コースの編地を得た。この編地は、Ａ面におけるＸ型断面糸の混率は４０重量％であり、吸水保水率比は１４．２倍、吸水拡散面積比は１６．８倍、破裂強さは７．４kg／cm2であった。
【００５６】
この編地を使用して実施例１と同様にスカートを試作しランニング実験を行ったところ、表１に示す評価結果の通り、全く問題のないものであった。
【００５７】
【表１】
0003716643.tif 000002
［比較例１］
実施例１と同一の経編機、編組織で、Ａ面とＢ面を構成する糸条ａおよびｂの全てに１００デニール３６フィラメント丸型断面のポリエステル仮撚加工糸を配して編成した。
【００５８】
得られた編地を実施例１と同一条件で染色加工を行い、目付１９５ｇ／ｍ2、５８ウェル、８４コースの編地を得た。この編地ある一面（Ａ面）における凹溝のある異型断面糸の混率は０重量％であり、吸水保水率比は１．２倍、吸水拡散面積比は１．１倍、破裂強さは５．８kg／cm2であった。
【００５９】
この編地を使用して実施例１と同様に、スカートを試作しランニング実験を行ったところ、表２に示す評価結果の通り、ベタツキ感が激しく、着用快適感も劣っていた。また風合いが堅く、重量も重すぎるため裏地として使用することは困難であった。
【００６０】
［比較例２］
３２ゲージの両面丸編み機を用い、実施例４と同一編組織で、Ａ面の糸条ａに３０デニール２４フィラメントの三角型断面のポリエステル延伸糸、Ｂ面の糸条ｂに３０デニール４８フィラメント丸形断面のポリエステル延伸糸をそれぞれ配して編成した。
【００６１】
得られた編地を実施例１と同一条件で染色加工を行い、目付５８ｇ／ｍ2、１８ウェル２９コースの編地を得た。この編地は、Ａ面における凹溝のある異型断面糸の混率は０重量％であり、吸水保水率比は０．４倍、吸水拡散面積比は０．６倍、破裂強さは１．８kg／cm2であった。
【００６２】
この編地を使用して実施例１と同様にスカートを試作しランニング実験を行ったところ、表２に示す評価結果の通り、ベタツキ感が激しく、着用快適感も劣っていた。また、薄すぎてはりがない上、破れやすく裏地としての使用に耐えないものであった。
【００６３】
［比較例３］
実施例５と同一の丸編み機を用い、編組織で、Ａ面の糸条ａのうち４本に１本の割合で７５ニール３６フィラメントのＸ型断面のポリエステル仮撚加工糸、残り３本の糸に７５デニール３６フィラメントの丸型断面のポリエステル仮撚加工糸、Ｂ面の糸条ｂに７５デニール２４フィラメント丸形断面のポリエステル仮撚加工糸をそれぞれ配して編成した。
【００６４】
得られた編地を実施例１と同一条件で染色加工を行い、目付１３４ｇ／ｍ2、３７ウェル、４６コースの編地を得た。この編地は、Ａ面におけるＸ型断面糸の混率は２５重量％であり、吸水保水率比は１．６倍、吸水拡散面積比は１．８倍、破裂強さは３．５kg／cm2であった。
【００６５】
この編地を使用して実施例１と同様にスカートを試作しランニング実験を行ったところ、表２に示す評価結果の通り、ベタツキ感を多少感じ、着用快適感も劣っていた。
【００６６】
【表２】
0003716643.tif 000003
【００６７】
【発明の効果】
本発明のポリエステル製裏地によれば、肌側から汗を一面に素早く吸水・透水・拡散させることによりベタツキ感が無く良好な着用快適感を得ることができ、また、ポリエステル製であるため優れたウオッシュアンドウエア性取り扱い性および破裂強さなどの機械強度を持つ裏地を得ることができる。
【図面の簡単な説明】
【図１】本発明のある一面（Ａ面）に主として好適に用いられるフィラメント糸条の断面形状をモデル的に示す概略図である。
【図２】本発明の他の一面（Ｂ面）に主として好適に用いられるフィラメント糸条の断面形状をモデル的に示す概略図である。
【図３】本発明の実施例１、４、比較例１、２で使用する編地断面のモデル図である。
【図４】本発明の実施例３、５、比較例３で使用する凹凸編地断面のモデル図である。
【図５】本発明の実施例２で使用するメッシュ編地断面のモデル図である。
【符号の説明】
ａ：ある一面（Ａ面）編部を形成する糸条
ｂ：他の一面（Ｂ面）編部を形成する糸条
【図１】
0003716643.tif 000004
【図２】
0003716643.tif 000005
【図３】
0003716643.tif 000006
【図４】
0003716643.tif 000007
【図５】
0003716643.tif 000008